다음 으로 , 이 열 가소 성 액정 폴리머 필름 을 열풍 온도 260 ℃ 의 질소 분위기 의 열풍 건조기 에 넣 고 , 필름 표면 온도 를 260 ℃ 로 승 온 시켜 , 이 온도 로 2 시간 열처리 하 였 다 . 그 후 , 30 분 간 280 ℃ 로 승 온 시키 고 , 2 시간 열처리 하 였 다 . 열처리 후 , 200 ℃ 까지 20 ℃／ 분 의 속도 로 강온 시켜 , 열풍 건조기 에서 꺼냈 다 . 얻 어 진 필름 의 융점 은 315 ℃, 열팽창 계수 는 18 ppm ／℃ 였 다 .